"粘弾性ポリウレタン発泡体を調製する反応系であって、aポリイソシアネート成分;biイソシアネート反応性成分の35から74重量であり、200から500の総数平均当量を有する1つ又はそれ以上のプロピレンオキサイドに富むPO-リッチポリオール;iiイソシアネート反応性成分の24から50重量であり、200から2,800の総数平均当量を有する1つ又はそれ以上のエチレンオキサイドに富むEO-リッチポリオール;及びiiiイソシアネート反応性成分の2から10重量であり、2,000以上の総数平均当量を有する1つ又はそれ以上のブチレンオキサイドに富むBO-リッチポリエーテルを含み、ここで配合物で使用する前記EO-リッチポリオールの最小量が500当量未満で24重量から1,000当量超で29重量に及ぶ、イソシアネート反応性成分;c水;並びにd触媒成分を含む反応系。前記1つ又はそれ以上のブチレンオキサイドBOリッチポリエーテルが4,000以上の総数平均当量を有し、1つ又はそれ以上のPO-リッチポリオールが前記イソシアネート反応性成分の65未満を占める、請求項1に記載の反応系。前記イソシアネート反応性成分の重量で500から1,000当量の1つ又はそれ以上のEO-リッチポリオールの最小量が、22.60.0041×1つ又はそれ以上のEO-リッチポリオールの当量の総数平均により算出される、請求項1から2に記載の反応系。前記1つ又はそれ以上のPO-リッチポリオールが、biAイソシアネート反応性成分の30から60重量であり、200から500の総数平均当量を有する1つ又はそれ以上のPO-リッチポリオール;並びにbiBイソシアネート反応性成分の5から20重量であり、800から2,000の総数平均当量を有する1つ又はそれ以上の高当量PO-リッチポリオールを含む、請求項1から3の反応系。前記1つ又はそれ以上のEO-リッチポリオールが、1,500から2,000の総数平均当量を有し、前記イソシアネート反応性成分の29から50重量を占める、請求項1から4に記載の反応系。前記1つ又はそれ以上のEO-リッチポリオールが200から500の総数平均当量を有する低当量EO-リッチポリオールを含む、請求項1から4に記載の反応系。前記1つ又はそれ以上のEO-リッチポリオールが1,000から2,800の総数平均当量、2.8から8の官能基性を有し、並びに前記イソシアネート反応性成分の30から50重量を占める、請求項1から4に記載の反応系。前記1つ又はそれ以上のEO-リッチポリオールが500超1,000未満の総数平均当量を有する、請求項1から4に記載の反応系。eオルガノシリコン界面活性剤をさらに含む、請求項1から8に記載の反応系。iv前記イソシアネート反応性成分の10から25重量のポリプロピレンオキサイド-共-エチレンオキサイドモノールをさらに含み、前記1つ又はそれ以上のエチレンオキサイド-プロピレンオキサイドモノールが1から2の官能基性及び400から600の総数平均当量を有する、請求項1から9に記載の反応系。前記1つ又はそれ以上のエチレンオキサイド-プロピレンオキサイドモノールが前記モノールの全質量の40~60重量であるエチレンオキサイド濃度を有する、請求項10に記載の反応系。前記1つ又はそれ以上のPO-リッチポリオールがPO-リッチポリオールの全質量の70以上のポリオキシプロピレン含量を有し、前記1つ又はそれ以上のEO-リッチポリオールがEO-リッチポリオールの全質量の70以上のポリオキシエチレン含量を有する、請求項1から11に記載の反応系。前記ポリイソシアネート成分aが、i約0から10のトルエンジイソシアネートTDI系有機ポリイソシアネート;及びii約90から100のメチレンジフェニルジイソシアネートMDI系成分を含む、請求項1から12に記載の反応系。粘弾性発泡体の調製方法であって、有機ポリイソシアネート;イソシアネート反応性成分の35から74重量の量で200から500の総数平均当量を有する1つ又はそれ以上のプロピレンオキサイドに富むPO-リッチポリオール;イソシアネート反応性成分の24から50重量の量で200から2,800の総数平均当量を有する1つ又はそれ以上のエチレンオキサイドに富むEO-リッチポリオール;及びイソシアネート反応性成分の2から10重量の量で2000以上の総数平均当量を有する1つ又はそれ以上のブチレンオキサイドに富むBO-リッチポリエーテルEO-リッチポリオールの最小量は500未満当量の24重量から1,000を上回る当量の29重量に及ぶを含む、イソシアネート反応性成分;水;及び触媒成分を含む反応成分を形成する工程;並びに前記反応成分を、粘弾性ポリウレタン発泡体を形成するのに十分な条件で混合する工程を含む方法。前記1つ又はそれ以上のBO-リッチポリエーテルが4,000以上の総数平均当量を有し、前記1つ又はそれ以上のPO-リッチポリオールがイソシアネート反応性成分の65未満を占める、請求項14記載の方法。前記イソシアネート反応性成分の重量で500から1,000当量の前記1つ又はそれ以上のEO-リッチポリオールの最小量が、22.60.0041×1つ又はそれ以上のEO-リッチポリオールの当量の総数平均により算出される、請求項14から15に記載の方法。前記1つ又はそれ以上のPO-リッチポリオールが、biA前記イソシアネート反応性成分の30から60重量であり、200から500の総数平均当量を有する1つ又はそれ以上のPO-リッチポリオール;並びにbiB前記イソシアネート反応性成分の5から20重量であり、800から2,000の総数平均当量を有する1つ又はそれ以上の高当量PO-リッチポリオールを含む、請求項14から16に記載の方法。前記1つ又はそれ以上のEO-リッチポリオールが1,500から2,000の総数平均当量を有し、前記イソシアネート反応性成分の29から50重量を占める、請求項14から17に記載の方法。前記ポリイソシアネート成分aが、i約0から10のトルエンジイソシアネートTDI系有機ポリイソシアネート;及びii約90から100のメチレンジフェニルジイソシアネートMDI系成分を含む、請求項14から18に記載の方法。前記イソシアネート反応性成分がポリプロピレンオキサイド-共-エチレンオキサイドモノールを前記イソシアネート反応性成分の10から25重量の量で含む、請求項14から19に記載の方法。発泡体の粘弾性を維持しながら、一般に現在達している値よりも改善された圧縮永久歪み値を達成することが望ましい。さらに、気流などの特性を維持しながら圧縮永久歪み値が改善された発泡体を有することが望ましい。本発明の実施形態はポリウレタン発泡体に関する。より具体的には、本発明の実施形態は、粘弾性を維持しながら圧縮永久歪み値が改善されたポリウレタン発泡体に関する。一実施形態において、粘弾性ポリウレタン発泡体を調製する反応系が提供される。該反応系は、aポリイソシアネート成分及びbイソシアネート反応性成分を含む。イソシアネート反応性成分は、i35から74重量であり、200から500の総数平均当量を有する1つ又はそれ以上のプロピレンオキサイドに富むPO-リッチポリオールのイソシアネート反応性成分、ii24から50重量であり、200から2,800の総数平均当量を有する1つ又はそれ以上のエチレンオキサイドに富むEO-リッチポリオールのイソシアネート反応性成分、及びiii2から10重量であり、2,000以上の数平均当量を有する1つ又はそれ以上のブチレンオキサイドに富むBO-リッチポリエーテルのイソシアネート反応性成分を含む。配合物で使用するEO-リッチポリオールの最小量は、500当量未満で24重量から1,000当量超で29重量に及ぶ。他の実施形態において、粘弾性発泡体の調製方法が提供される。該方法は、反応成分を形成する工程及び粘弾性ポリウレタン発泡体を形成するのに十分な条件で反応成分を混合する工程を含む。該反応成分は、有機ポリイソシアネート、イソシアネート反応性成分、水、及び触媒成分を含む。イソシアネート反応性成分は、200から500の総数平均当量をイソシアネート反応性成分の35から74重量の量で有する1つ又はそれ以上のPO-リッチポリオール、200から2,800の総数平均当量をイソシアネート反応性成分の24から50重量の量で有する1つ又はそれ以上のEO-リッチポリオール、及び2、000以上の数平均当量をイソシアネート反応性成分の2から10重量の量で有する1つ又はそれ以上のBO-リッチポリエーテルを含む。本発明の実施形態はポリウレタン発泡体に関する。より具体的には、本発明の実施形態は、粘弾性を維持しながら圧縮永久歪み値が改善されたポリウレタン発泡体に関する。ポリウレタン発泡体の多数の市販配合物において、TDI系配合物より低いイソシアネート指標値に制約される傾向があるMDI系配合物では、低い圧縮永久歪み値は一般的であることが判明している。本発明者らは、粘弾性ポリウレタン発泡体におけるポリブチレンオキサイドの使用が圧縮永久歪み特性これは多くの耐久性の予測となるの無視できない予期せぬ増加をもたらすことを予想外に発見した。従って、本明細書に記載する実施形態は、しばしば貧弱な圧縮永久歪み特性を示すMDI系粘弾性ポリウレタン発泡体の圧縮永久歪みを改善するために用いられてもよい。本明細書で用いられるように、粘弾性発泡体という用語は、ASTMD3574試験Hに従って測定される通り、25未満の弾力を有する発泡体を指すことが意図される。好ましくは、発泡体は20未満の弾力を有する。ある実施形態において、発泡体は15未満又はさらに10未満の弾力を有する。本明細書で用いられるように、気流という用語は、125Pa0.018psiの圧力で発泡体の1.0インチ2.54cm厚2×インチ×2インチ5.08cm正方形断面を通過する空気の体積を指す。単位は立方デシメートル毎秒即ち、リットル毎秒で表され、標準立方フィート毎分に変換される。気流を測定するための代表的な商用ユニットは、スイス、チューリッヒのTexTestAGにより製造され、TexTestFx3300と同定される。この測定はASTMD3574試験Gに従う。本明細書で用いられるように、CFD25という用語は圧縮力撓み測定を指し、横方向4×4インチ及び厚さ2インチ10.16×10.16×5.08cmの発泡体が厚さ軸に25の圧縮歪みまで圧縮され、圧縮力撓み測定が測定される前の1分間保持され、即ち、発泡体は、ASTMD3574Cの手法に従って、その原厚の75まで圧縮され、重量ポンドIbf又はニュートンNで測定される。CFD65及びCFD75は同様に発泡体原厚の35及び25の圧縮にそれぞれ対応する。本明細書で用いられるように、数平均当量は下記の通りに組み合わされる:総数平均当量=AのグラムBのグラム/[Aのグラム/Aの当量Bのグラム/Bの当量]。本明細書で用いられるように、75の圧縮永久歪みという用語は、75圧縮変形レベルで発泡体の上昇方向と平行に測定される圧縮永久歪み試験を表す。この試験はクッション厚の使用時減少と発泡体硬度の変化との相互関係を示すために本発明で用いられる。圧縮永久歪みは、ASTMD3574-95、試験Iの手法に従って測定され、試料の原厚の百分率として測定される。同様に、90の圧縮永久歪みとは、上記圧縮永久歪みと同一の測定を指すが、今回は試料の90圧縮変形レベルで発泡体の上昇方向と平行に測定される。本明細書で用いられるように、密度という用語は本明細書で発泡体の単位体積当たりの重量を指すために用いられる。粘弾性ポリウレタン発泡体の場合、密度はASTMD357401、試験Aの手法に従って測定される。有利なことに、粘弾性発泡体は、少なくとも約3、好ましくは少なくとも約3.5、より好ましくは少なくとも約4、及び好ましくは最大で約8、より好ましくは最大で約6、最も好ましくは最大で約5.5ポンド/ft3それぞれ48、56、64、128、96、88kg/m3の密度を有する。本明細書で用いられるように、発泡体に適用される伸びという用語は、発泡体の試料が破断前に達し得る線形伸びを指すために本明細書で用いられる。発泡体は引張強度を測定するために用いられる同一の方法により試験され、結果はASTMD-3574、試験Eの手法に従って発泡体試料の原長の百分率として表される。本明細書で用いられるように、官能基性という用語、特にポリオール官能基性は、ポリオールを調製するために使用され、エポキシド分子例えばエチレンオキサイド又はプロピレンオキサイドと反応し得る開始剤の活性水素の数を指すために本明細書で用いられる。これは名目官能基性nominalfunctionalityとも呼ばれる。ポリオール官能基性の目的上、任意の第一/第二アミン又はヒドロキシル官能基性は名目官能基性値に一旦反映される。本明細書で用いられるように、弾力性という用語は弾性として認識される発泡体の性質を指すために用いられる。これはASTMD3574試験Hの手法に従って測定される。このボール跳ね返り試験は、公知の重量の落下鋼球が特定条件下で落下する際の発泡体の表面から跳ね返る高さを測定し、元の落下高の百分率として結果を表す。ASTM試験に従って測定すると、硬化VE発泡体は、有利にも最大約20、好ましくは最大約10の弾力性を示す。本明細書で用いられるように、支持係数supportfactorという用語は、65圧縮圧入力撓みCFDを25圧縮力撓みで除する比率を指す。本明細書で用いられるように、引裂強度という用語は発泡体試料を引き裂くのに要する最大平均力を指すために本明細書で用いられ、該試料は予め縦に切り込みを入れ、発泡体試料とする。試験結果は、ASTMD3574-Fの手法に従って、リニアインチ当たりポンドlbf/in又は1メートル当たりニュートンN/mで測定される。本明細書で用いられるように、発泡体に適用される引張強度という用語は、犬用骨形状の発泡体試料が線形一軸伸展力下で引き延ばされながら耐え得る最大力を指すために本明細書で用いられる。応力は該材料が破断点に達するまで増加し、その時点での破断点荷重及び破断点伸びが引張強度及び伸びを算出するために用いられ、全てASTMD-3574、試験Eの手法に従って測定され、ポンド毎平方インチpsi又はキロパスカルkPaで測定される。ポリウレタンの製造で使用されるイソシアネート反応性成分は一般に少なくとも2つのヒドロキシル基を有する化合物である。これらの化合物は本明細書でポリオールと呼ぶ。ポリオールはアルキレンオキサイドによる適切な出発分子開始剤のアルコキシル化により得られるものを含む。開始剤は2から8の反応部位を有し得る。2から4の反応部位を有する開始剤分子の例は、水、アンモニア、又は多価アルコール、例えば62から399の分子量を有する二価アルコール、特にアルカンポリオール、例えばエチレングリコール、プロピレングリコール、ヘキサメチレンジオール、グリセロール、トリメチロールプロパン又はトリメチロールエタン、又はエーテル基を含む低分子量アルコール、例えばジエチレングリコール、トリエチレングリコール、ジプロピレングリコール、トリプロピレングリコール、ブチレングリコール又はペンタエリスリトールを含む。より高い官能基性開始剤の例には、ソルビトール、スクロース、グルコース、フルクトース又は他の糖類等を含む。これらのポリオールは従来方法により調製される通常材料である。ポリオールについて、トリオール又はモノールmonolという用語が用いられる場合、出発開始剤の官能基性例えばトリオールではグリセリン及びモノールではn-ブタノールが意図される。この重合の触媒作用は、KOH、CsOH、三フッ化ホウ素などの触媒、又は二重金属シアン化物錯体DMC触媒、例えばヘキサシアノコバルト酸亜鉛若しくは第4級ホスファゼニウムphosphazenium化合物を用いたアニオン性又はカチオン性のいずれかであり得る。アルカリ性触媒の場合、これらのアルカリ性触媒は好ましくは製造の終わりに適切な仕上げ段階により、例えば合体、ケイ酸マグネシウム分離又は酸中和により、ポリオールから取り除かれる。一実施形態において、粘弾性ポリウレタン発泡体を調製する反応系が提供される。該反応系は、aポリイソシアネート成分及びbイソシアネート反応性成分を含む。反応系はさらに少なくとも1つのc1つ又はそれ以上の発泡剤、d1つ又はそれ以上の触媒成分、及びe1つ又はそれ以上の界面活性剤を含んでもよい。ある実施形態において、反応系はさらに追加の添加剤を含む。成分aは、i約0から10のトルエンジイソシアネートTDI系有機ポリイソシアネート;及びii約90から100のメチレンジフェニルジイソシアネートMDI系成分を含んでもよい。一実施形態において、TDI系成分は2,4-及び2,6-トルエンジイソシアネートの混合物であり、MDI系成分は高分子MDIである。高分子MDIは約2.3の官能基を有し得る。成分aは、1分子当たり平均1.8以上のイソシアネート基を有する1つ又はそれ以上の有機ポリイソシアネートを含んでもよい。イソシアネート官能基性は好ましくは約1.9から4、より好ましくは1.9から3.5、特に2.0から3.3である。有機ポリイソシアネートは、高分子ポリイソシアネート、芳香族イソシアネート、脂環式イソシアネート、又は脂肪族イソシアネートであってもよい。例示のポリイソシアネートには、m-フェニレンジイソシアネート、トルエン-2,4-ジイソシアネート、トルエン-2,6-ジイソシアネート、ヘキサメチレン-1,6-ジイソシアネート、テトラメチレン-1,4-ジイソシアネート、シクロヘキサン-1,4-ジイソシアネート、ヘキサヒドロトルエンジイソシアネート、ナフチレン-1,5-ジイソシアネート、メトキシフェニル-2,4-ジイソシアネート、ジフェニルメタン-4,4’-ジイソシアネート、4,4’-ビフェニレンジイソシアネート、3,3’-ジメトキシ-4,4’-ビフェニルジイソシアネート、3,3’-ジメチル-4-4’-ビフェニルジイソシアネート、3,3’-ジメチルジフェニルメタン-4,4’-ジイソシアネート、4,4’,4’’-トリフェニルメタントリイソシアネート、ポリメチレンポリフェニルイソシアネートPMDI、トルエン-2,4,6-トリイソシアネート及び4,4’-ジメチルジフェニルメタン-2,2’,5,5’-テトライソシアネートを含む。好ましくは、ポリイソシアネートは、ジフェニルメタン-4,4’-ジイソシアネート、ジフェニルメタン-2,4’-ジイソシアネート、又はこれらの混合物である。ジフェニルメタン-4,4’-ジイソシアネート、ジフェニルメタン-2,4’-ジイソシアネート及びこれらの混合物は総称的にMDIと呼ばれ、全て使用できる。トルエン-2,4-ジイソシアネート、トルエン-2,6-ジイソシアネート及びこれらの混合物は総称的にTDIと呼ばれ、全て使用できる。好ましいMDI系ポリイソシアネートは、MDI及びMDIの誘導体、例えばビウレット修飾液体MDI生成物及び高分子MDIを含む。好ましいポリイソシアネートは、いわゆる高分子MDI生成物であり、該生成物は単量体MDIにおけるポリメチレンポリフェニレンポリイソシアネートの混合物である。一実施形態において、高分子MDIは全イソシアネートの70重量以上を占める。特に適切な高分子MDI生成物は、5から50重量、より好ましくは10から40重量の遊離MDI含量を有する。このような高分子MDI生成物は、TheDowChemicalCompanyからPAPI登録商標及びVORANATE登録商標の商品名で入手できる。特に好ましいポリイソシアネートは、2.3から3.3イソシアネート基/分子の平均イソシアネート官能基性及び130から170のイソシアネート当量を有する高分子MDI生成物である。この種類の適切な市販製品はPAPI商標PB-219、PAPI商標27、PAPI商標94、VORANATE商標M229、VORANATE商標220、VORANATE商標290、VORANATE商標M595及びVORANATE商標M600を含み、これら全てがTheDowChemicalCompanyから入手できる。特に対象となるポリイソシアネートは、約80重量の2,4-異性体を含む2,4-及び2,6-トルエンジイソシアネートの混合物である。特に対象となる他のポリイソシアネートは、少なくとも60重量の2,4-異性体を含む2,4-及び2,6-トルエンジイソシアネートの混合物である。この種類の適切な市販製品にはVORANATE商標T-80を含む。典型的に使用されるポリイソシアネートの量は、65から110のイソシアネート指標を提供するのに十分である。他の実施形態において、該指標は70から110であり、さらなる実施形態では80から90である。成分bは、i35から74重量であり、200から500の総数平均当量を有する1つ又はそれ以上のPO-リッチポリオールのイソシアネート反応性成分、ii24から50重量であり、200から2,000の総数平均当量を有する1つ又はそれ以上のEO-リッチポリオールのイソシアネート反応性成分、及びiii2から10重量であり、2,000以上の数平均当量を有する1つ又はそれ以上のBO-リッチポリエーテルのイソシアネート反応性成分を含むイソシアネート反応性成分である。イソシアネート反応性成分bはさらにiv10から25重量の1つ又はそれ以上のエチレンオキサイド-プロピレンオキサイドモノールのイソシアネート反応性成分を含んでもよい。1つ又はそれ以上のPO-リッチポリオールbiは、全イソシアネート反応性成分bの少なくとも35重量、40重量、45重量、50重量、55重量、60重量、65重量又は70重量を占めてもよい。1つ又はそれ以上のPO-リッチポリオールbiは、全イソシアネート反応性成分bの40重量、45重量、50重量、55重量、60重量、65重量、70重量以下又は75重量以下を占めてもよい。1つ又はそれ以上のPO-リッチポリオールbiは、全イソシアネート反応性成分bの45重量から70重量又は約50重量から60重量を占めてもよい。1つ又はそれ以上のPO-リッチポリオールbiは、200から500及び好ましくは220から450の総数平均当量を有してもよい。1つ又はそれ以上のPO-リッチポリオールbiは、2.4から4.0の官能基性を有してもよい。ある実施形態において、イソシアネート反応性成分bは、多価PO-リッチポリオール成分、例えば200から500の総数平均当量を有する1つ又はそれ以上の低当量PO-リッチポリオールbiA、及び800から2,000の総数平均当量を有する1つ又はそれ以上の高当量PO-リッチポリオールbiBを含む。ポリオール成分は本明細書に記載するPOから算出される重量パーセントを独立して含み得る。ある実施形態において、低当量ポリオールbiA及び高当量ポリオールbiBの両方が存在する場合、1つ又はそれ以上の低当量PO-リッチポリオールbiAは、全イソシアネート反応性成分bの少なくとも30重量、35重量、40重量、45重量、50重量、又は55重量を占めてもよい。1つ又はそれ以上の低当量PO-リッチポリオールbiAは、全イソシアネート反応性成分bの35重量、40重量、45重量、50重量、55重量以下、又は60重量以下を占めてもよい。1つ又はそれ以上の低当量PO-リッチポリオールbiAは、全イソシアネート反応性成分bの30重量から60重量又は約35重量から50重量を占めてもよい。1つ又はそれ以上の低当量PO-リッチポリオールbiAは、200から340の総数平均当量を有してもよい。1つ又はそれ以上の低当量PO-リッチポリオールbiAは、2から4の官能基性を有してもよい。1つ又はそれ以上の低当量PO-リッチポリオールbiAは、2.5から3の官能基性を有してもよい。1つ又はそれ以上の低当量PO-リッチポリオールbiAは、低当量PO-リッチポリオールの全質量の少なくとも70重量、75重量、80重量、85重量、90重量、又は95重量のポリオキシプロピレン含量を有し得る。1つ又はそれ以上の低当量PO-リッチポリオールbiAは、低当量PO-リッチポリオールの全質量の75重量、80重量、85重量、90重量、95重量以下又は100重量以下のポリオキシプロピレン含量を有し得る。1つ又はそれ以上の低当量PO-リッチポリオールbiAは、若干量の第一ヒドロキシル含量を有し得る。1つ又はそれ以上の低当量PO-リッチポリオールbiAは、低当量PO-リッチポリオールの全ヒドロキシル含量の20以上の第一ヒドロキシル含量を有し得る。1つ又はそれ以上の低当量PO-リッチポリオールbiAは、低当量PO-リッチポリオールの全ヒドロキシル含量の30以上の第一ヒドロキシル含量を有し得る。1つ又はそれ以上の高当量PO-リッチポリオールbiBは、全イソシアネート反応性成分bの少なくとも5重量、10重量、15重量、又は20重量を占めてもよい。1つ又はそれ以上の高当量PO-リッチポリオールbiBは、全イソシアネート反応性成分bの少なくとも10重量、15重量、20重量以下、又は25重量以下を占めてもよい。1つ又はそれ以上の高当量PO-リッチポリオールbiBは、全イソシアネート反応性成分bの5重量から25重量又は約10重量から15重量を占めてもよい。1つ又はそれ以上の高当量PO-リッチポリオールbiBは、900から1,200の総数平均当量を有してもよい。1つ又はそれ以上の高当量PO-リッチポリオールbiBは、2から4の官能基性を有してもよい。1つ又はそれ以上の高当量PO-リッチポリオールbiBは、2.2から3の官能基性を有してもよい。1つ又はそれ以上の高当量PO-リッチポリオールbiBは、低当量PO-リッチポリオールの全質量の少なくとも70重量、75重量、80重量、85重量、90重量、又は95重量のポリオキシプロピレン含量を有し得る。1つ又はそれ以上の高当量PO-リッチポリオールbiBは、高当量PO-リッチポリオールの全質量の75重量、80重量、85重量、90重量、95重量又は100重量以下のポリオキシプロピレン含量を有し得る。1つ又はそれ以上の高当量PO-リッチポリオールbiBは、高当量PO-リッチポリオールの全質量の少なくとも5重量、8重量、10重量、又は15重量のポリオキシエチレン含量を有し得る。1つ又はそれ以上の高当量PO-リッチポリオールbiBは、高当量PO-リッチポリオールの全質量の8重量、10重量、15重量、又は20重量以下のポリオキシエチレン含量を有し得る。1つ又はそれ以上の高当量PO-リッチポリオールbiBは、触媒活性ポリオール、例えばTheDOWCHEMICALCOMPANYから入手可能なVORANOL商標VORACTIV商標を含んでもよい。1つ又はそれ以上の高当量PO-リッチポリオールbiBは、コポリマーポリオール、例えばアクリロニトリルがグラフトしたポリエーテルポリオール、例えばTheDOWCHEMICALCOMPANYから入手可能なVORALUX商標HL-431を含んでもよい。ある実施形態において、1つ又はそれ以上のEO-リッチポリオールbiiは、全イソシアネート反応性成分bの少なくとも24重量、29重量、30重量、35重量、40重量、又は45重量を占めてもよい。ある実施形態において、1つ又はそれ以上のEO-リッチポリオールbiiは、30重量、35重量、40重量、45重量、又は50重量以下を占めてもよい。1つ又はそれ以上のEO-リッチポリオールbiiは、全イソシアネート反応性成分bの30重量から45重量を占めてもよい。ある実施形態において、1つ又はそれ以上のEO-リッチポリオールbiiは、200から2,800の総数平均当量を有する。配合物で使用するEO-リッチポリオールの最小量は、500当量未満で24重量から1,000当量超で29重量に及ぶ。500から1,000当量では、該量は、式:重量パーセントのEO-リッチポリオール量=[0.0041×総数平均当量22.6]を用いて算出してもよい。1つ又はそれ以上のEO-リッチポリオールbiiは、200から500の総数平均当量を有する低当量ポリオールであってもよい。1つ又はそれ以上のEO-リッチポリオールbiiは、1,000から2,800の総数平均当量を有する高当量ポリオールであってもよい。他の実施形態において、1つ又はそれ以上のEO-リッチポリオールbiiは500より高く1,000未満の当量を有し、又はポリオールの混合物は500より高く1,000未満の平均当量を提供する。1つ又はそれ以上のEO-リッチポリオールbiiは、2.8から8の官能基性を有してもよい。1つ又はそれ以上の低当量EO-リッチポリオールbiiは、2.8から6の官能基性を有してもよい。1つ又はそれ以上の高当量EO-リッチポリオールbiiは、5.5から7の官能基性を有してもよい。1つ又はそれ以上のEO-リッチポリオールbiiは、1つ又はそれ以上のEO-リッチポリオールの全質量の少なくとも70重量、75重量、80重量、85重量、90重量、又は95重量のポリオキシエチレン含量を有し得る。1つ又はそれ以上のEO-リッチポリオールbiiは、1つ又はそれ以上のEO-リッチポリオールの全質量の75重量、80重量、85重量、90重量、95重量又は100重量以下のポリオキシエチレン含量を有し得る。1つ又はそれ以上のEO-リッチポリオールbiiは、1つ又はそれ以上のEO-リッチポリオールの全質量の少なくとも5重量、10重量、15重量、20重量、又は25重量のポリオキシプロピレン含量を有し得る。1つ又はそれ以上のEO-リッチポリオールbiBは、1つ又はそれ以上のEO-リッチポリオールの全質量の10重量、15重量、20重量、25重量又は30重量以下のポリオキシプロピレン含量を有し得る。ある実施形態において、1つ又はそれ以上のBO-リッチポリエーテルbiiiは、全イソシアネート反応性成分bの少なくとも2重量、3重量、5重量、又は8重量を占めてもよい。ある実施形態において、1つ又はそれ以上のBO-リッチポリエーテルbiiiは、全イソシアネート反応性成分bの少なくとも3量、5重量、8重量以下、又は10重量以下を占めてもよい。ある実施形態において、1つ又はそれ以上のブチレンオキサイドBOリッチポリエーテルbiiiは、全イソシアネート反応性成分bの2重量から10重量又は約3重量から10重量を占めてもよい。1つ又はそれ以上のBO-リッチポリエーテルbiiiは2,000以上の総数平均当量を有してもよい。1つ又はそれ以上のBO-リッチポリエーテルbiiiは3,000以上の総数平均当量を有してもよい。1つ又はそれ以上のBO-リッチポリエーテルbiiiは4,000以上の総数平均当量を有してもよい。1つ又はそれ以上のBO-リッチポリエーテルbiiiは1から3の官能基性を有してもよい。1つ又はそれ以上のBO-リッチポリエーテルbiiiは、1つ又はそれ以上のBO-リッチポリエーテルの全質量の少なくとも70重量、75重量、80重量、85重量、90重量、又は95重量のポリオキシブチレン含量を有してもよい。1つ又はそれ以上のBO-リッチポリエーテルbiiiは、1つ又はそれ以上のBO-リッチポリエーテルの全質量の75重量、80重量、85重量、90重量、95重量、又は100重量以下のポリオキシブチレン含量を有してもよい。ある実施形態において、BOリッチポリエーテルは、EOキャッピングにより第一ヒドロキシルで強化され得る。本明細書に記載の実施形態は単官能基性BO-リッチポリエーテルに限定しないことも理解されるべきである。ある実施形態において、1つ又はそれ以上のプロピレンオキサイド-共-エチレンオキサイドモノールbivは、全イソシアネート反応性成分bの少なくとも10重量、15重量、又は20重量を占めてもよい。1つ又はそれ以上のプロピレンオキサイド-共-エチレンオキサイドモノールbivは、全イソシアネート反応性成分bの少なくとも15重量、20重量、21重量以下又は25重量以下を占めてもよい。1つ又はそれ以上のプロピレンオキサイド-共-エチレンオキサイドモノールbivは、全イソシアネート反応性成分bの10重量から25重量又は約15重量から21重量を占めてもよい。1つ又はそれ以上のプロピレンオキサイド-共-エチレンオキサイドモノールbivは300から800の当量を有してもよい。1つ又はそれ以上のプロピレンオキサイド-共-エチレンオキサイドモノールbivは400から600の当量を有してもよい。1つ又はそれ以上のプロピレンオキサイド-共-エチレンオキサイドモノールbivは、1から2の官能基性を有してもよい。1つ又はそれ以上のプロピレンオキサイド-共-エチレンオキサイドモノールbivは、コポリマーの全質量の30~70のポリオキシエチレン含量を有してもよい。1つ又はそれ以上のプロピレンオキサイド-共-エチレンオキサイドモノールbivは、コポリマーの全質量の40~60のポリオキシエチレン含量を有してもよい。ある実施形態において、1つ又はそれ以上のプロピレンオキサイド-共-エチレンオキサイドモノールbivは、ランダムブロックコポリマーRBC及びブロックコポリマーから選択される。ある実施形態において、1つ又はそれ以上のプロピレンオキサイド-共-エチレンオキサイドモノールbivは、オキシエチレン及びオキシプロピレン基に等しい重量を含む。ある実施形態において、反応系はさらにc水を含む。含水量は反応系の1重量から5重量であり得る。含水量は全反応系の1重量から2重量であり得る。ある実施形態において、反応系はさらにd1つ又はそれ以上の触媒を含む。触媒は典型的には少量で使用され、例えばそれぞれの触媒は全反応系の約0.0015から約5重量で使用される。該量は、触媒又は触媒混合物、特定装置のゲル化と発泡反応の望ましいバランス、ポリオール及びイソシアネートの反応性、並びに当業者によく知られている他の因子に依存する。多種多様な物質がポリウレタン発泡反応を触媒することが公知であり、第三アミン;第三ホスフィン、例えばトリアルキルホスフィン及びジアルキルベンジルホスフィン;様々な金属キレート、例えばアセチルアセトン、ベンゾイルアセトン、トリフルオロアセチルアセトン、エチルアセトアセテート等から、金属、例えばBe、Mg、Zn、Cd、Pd、Ti、Zr、Sn、As、Bi、Cr、Mo、Mn、Fe、Co及びNiを用いて得られるもの;強酸の酸金属塩、例えば塩化鉄、塩化第二スズ、塩化第一スズ、三塩化アンチモン、硝酸ビスマス、塩化ビスマス;強塩基、例えばアルカリ金属及びアルカリ土類金属の水酸化物、アルコキシド及びフェノキシド、様々な金属アルコラート及びフェノラート、例えばTiOR4、SnOR4及びAlOR3式中、Rはアルキル又はアリールである、アルコラートとカルボン酸との反応生成物、ベータ-ジケトン及び2-N,N-ジアルキルアミノアルコール;アルカリ土類金属、Bi、Pb、Sn、又はAlのカルボン酸塩;並びに四価スズ化合物、及び三価又は五価ビスマス、アンチモン又はヒ素化合物を含む。好ましい触媒は第三アミン触媒及び有機スズ触媒を含む。第三アミン触媒の例は、トリメチルアミン、トリエチルアミン、N-メチルモルホリン、N-エチルモルホリン、N,N-ジメチルベンジルアミン、N,N-ジメチルエタノールアミン、N,N-ジメチルアミノエチル、N,N,N’,N’-テトラメチル-1,4-ブタンジアミン、N,N-ジメチルピペラジン、1,4-ジアゾビシクロ-2,2,2-オクタン、ビスジメチルアミノエチルエーテル、トリエチレンジアミン及びジメチルアルキルアミン該アルキル基は4から18炭素原子を含むを含む。これら第三アミン触媒の混合物が大抵使用される。市販のアミン触媒の例は、NIAX商標A1及びNIAX商標A99MomentivePerformanceMaterialsから入手できるビスジメチルアミノエチルエーテルを含むプロピレングリコール、NIAX商標B9N,N-ジメチルピペラジン及びN-N-ジメチルヘキサデシルアミンを含むポリアルキレンオキサイドポリオールMomentivePerformanceMaterialsから入手可能、DABCO登録商標8264ビスジメチルアミノエチルエーテル、トリエチレンジアミン及びジメチルヒドロキシエチルアミンの混合物を含むジプロピレングリコール、AirProductsandChemicalsから入手可能、DABCO登録商標BL-11ビスN,Nジメチルアミノエチルエーテルを含むジプロピレングリコールの混合物、AirProductsandChemicalsから入手可能及びDABCO33LV登録商標トリエチレンジアミンを含むジプロピレングリコール、AirProductsandChemicalsから入手可能、NIAX商標A-400専売第四アミン/カルボン酸塩及びビス2-ジメチルアミノエチルエーテルを含む水及び専売ヒドロキシル化合物、MomentivePerformanceMaterialsから入手可能;NIAX商標A-300専売第三アミン/カルボン酸塩及びトリエチレンジアミンを含む水、MomentivePerformanceMaterialsから入手可能;POLYCAT登録商標58AirProductsandChemicalsから入手できる専売アミン触媒、POLYCAT登録商標5ペンタメチルジエチレントリアミン、AirProductsandChemicalsから入手可能及びPOLYCAT登録商標8N,N-ジメチルシクロヘキシルアミン、AirProductsandChemicalsから入手可能を含む。有機スズ触媒の例は、塩化第二スズ、塩化第一スズ、オクタン酸スズ、オレイン酸スズ、ジラウリン酸ジメチルスズ、ジラウリン酸ジブチルスズ、式SnRnOR4-nの他の有機スズ化合物式中、Rはアルキル又はアリールであり、nは0~2である等である。有機スズ触媒は、使用する場合、一般に1つ又はそれ以上の第三アミン触媒と併用される。対象となる市販の有機スズ触媒は、KOSMOS登録商標29EvonikAGのオクタン酸スズ、DABCO登録商標T-9及びT-95触媒両オクタン酸スズ組成物はAirProductsandChemicalsから入手可能を含む。ある実施形態において、反応系は、膨張し硬化する際に発泡体の安定化を助けるためにさらにe1つ又はそれ以上の界面活性剤を含む。界面活性剤は典型的には少量で使用され、例えば、各触媒は全反応系の約0.0015から約5重量で使用される。ある実施形態において、界面活性剤は全反応系の約0.1重量から約1重量で存在し得る。該量は、界面活性剤又は界面活性剤の混合物、並びに当業者によく知られている他の因子に依存する。界面活性剤の例は、非イオン性界面活性剤及び湿潤剤、例えばプロピレングリコールへのプロピレンオキサイド、次いでエチレンオキサイドの逐次付加により調製されるもの、固体又は液体のオルガノシリコン、及び長鎖アルコールのポリエチレングリコールエーテルを含む。イオン性界面活性剤、例えば第三アミン、又は長鎖アルキル酸硫酸エステル、アルキルスルホン酸エステル及びアルキルアリールスルホン酸のアルカノールアミン塩も使用してよい。プロピレングリコールへのプロピレンオキサイド、次いでエチレンオキサイドの逐次付加により調製される界面活性剤が好ましく、固体又は液体のオルガノシリコンも同様である。有用なオルガノシリコン界面活性剤の例には市販のポリシロキサン/ポリエーテルコポリマー、例えばTEGOSTAB登録商標EvonikAGの商品名B-8462、B-8404及びB--8871、並びにDowCorningのDC-198及びDC-5043界面活性剤、並びにMomentivePerformanceMaterialsのNIAX商標L-618及びNIAX商標L-627界面活性剤が含まれる。さらなる実施形態において、処理を改善し、より高いイソシアネート指標の使用を可能にするため、添加剤、例えば国際公開第20008/021034号に記載の添加剤この開示は参照により本明細書に組み込まれるが反応混合物に添加されてもよい。このような添加剤には、1カルボン酸のアルカリ金属又は遷移金属の塩;21,3,5-トリスアルキル-又は1,3,5-トリスN,N-ジアルキルアミノアルキル-ヘキサヒドロ-s-トリアジン化合物;及び3第4級アンモニウム化合物のカルボン酸塩が含まれる。使用時には、該添加剤は一般に全100ポリオール当たり約0.01から1部の量で使用される。成分e添加剤は一般に反応混合物の少なくとも1つの他成分に溶解する。ポリイソシアネートに溶解させることは一般に好ましくない。様々な追加成分が粘弾性発泡配合物に含まれ得る。これらには、例えば鎖延長剤、架橋剤、充填剤、可塑剤、煙抑制剤、香料、強化剤、染料、着色料、色素、保存剤、臭気遮蔽剤、物理的発泡剤、化学的発泡剤、難燃剤、内部離型剤、殺生物剤、抗酸化剤、UV安定剤、帯電防止剤、チキソトロープ剤、付着促進剤、セル開放剤、及びこれらの組み合わせが含まれる。発泡性組成物は鎖延長剤又は架橋剤を含んでもよい。これらの物質が使用される場合、典型的には少量で、例えば全反応系の100重量部当たり10重量部まで、特に2重量部までで使用される。鎖延長剤は2イソシアネート反応基/分子を有する物質であり、一方、架橋剤は平均で2を上回るイソシアネート反応基/分子を含む。いずれの場合にも、イソシアネート反応基当たりの当量は約30から100未満に及び、一般に30から75である。イソシアネート反応基は好ましくは脂肪族アルコール、第一アミン又は第二アミン基であり、脂肪族アルコール基が特に好ましい。鎖延長剤又は架橋剤の例には、アルキレングリコール、例えばエチレングリコール、1,2-又は1,3-プロピレングリコール、1,4-ブタンジオール、1,6-ヘキサンジオール等;グリコールエーテル、例えばジエチレングリコールが含まれる。1つ又はそれ以上の充填剤も粘弾性発泡配合物に存在し得る。充填剤は有益な方法で組成物のレオロジー特性の改変に役立ち、コストを削減し、有益な物理的特性を発泡体に与える。適切な充填剤には、ポリウレタン発泡反応中に受ける温度に安定であり溶融しない微粒子の無機及び有機物質が含まれる。適切な充填剤の例は、カオリン、モンモリロナイト、炭酸カルシウム、雲母、珪灰石、タルク、高融点熱可塑性プラスチック、ガラス、フライアッシュ、カーボンブラック二酸化チタン、酸化鉄、酸化クロム、アゾ/ジアゾ染料、フタロシアニン、ジオキサジン等を含む。充填剤は発泡性ポリウレタン組成物にチキソトロピー特性を与える。ヒュームドシリカはこのような充填剤の一例である。使用時に、充填剤は有利には反応系の約0.5から約30、特に約0.5から約10を占める。反応性粒子も粘弾性発泡体の特性を改変するために反応系に含まれてもよい。このような反応系は、例えば、ChemistryandTechnologyofPolyolsforPolyurethanesRapraTechnologyLimitedpp185227に教示されるように、コポリマーポリオール、例えばスチレン/アクリロニトリルSANを含むもの、ポリハーンストッフpolyharnstoff分散PHDポリオール及びポリイソシアネート重付加生成物PIPAを含む。追加の発泡剤水以外は一般に発泡性ポリウレタン組成物で使用されないが、追加の物理的又は化学的発泡剤を含めることは本明細書に記載する実施形態の範囲内である。物理的発泡剤の中には、液体CO2、超臨界CO2及び様々な炭化水素、フルオロカーボン、ヒドロフルオロカーボン、クロロカーボン例えば塩化メチレン、クロロフルオロカーボン及びヒドロクロロフルオロカーボンがある。化学的発泡剤は、高温で分解又はイソシアナート基以外と反応して二酸化炭素及び/又は窒素を生成する物質である。VE発泡体はいわゆるスラブストック法で、又は様々な成形法により調製できる。スラブストック法において、成分は混合され、配合物が反応する槽又は他の領域に流し込まれ、少なくとも1つの方向に自由に膨張し、硬化する。スラブストック法は一般に連続的に商業規模で操業される。スラブストック法では、様々な成分が個別に又は様々な部分的組み合わせで混合ヘッドに導入され、そこで混合され、分配される。成分温度は一般に混合前で15から35°Cの範囲である。分配混合物は典型的には加熱されずに膨張し硬化する。スラブストック法において、反応混合物は自由に又はカバーシート又はフィルムの重量により加えられ得るような最低限の拘束下で膨張する。反応混合物を密閉金型ここで該混合物が膨張し硬化するに導入することにより、成形法で粘弾性発泡体を製造することも可能である。多くの場合、金型自体は周囲条件を上回る温度に予熱される。このような金型の予熱はサイクル時間の短縮につながり得る。本明細書に記載の実施形態に従って製造される粘弾性発泡体は、様々な包装及びクッション材用途、例えば、マットレスマットレストッパーを含む、枕、包装、バンパーパッド、スポーツ及び医療機器、ヘルメットライナー、パイロットシート、耳栓、並びに様々な騒音及び振動減衰用途に有用である。騒音及び振動減衰用途は、運送業、例えば自動車用途に特に重要である。下記の実施例は本発明の実施形態を説明するために提供されるが、その範囲を限定することを意図しない。他に指定しない限り、全ての部数及び百分率は重量による。実施例で使用する原料の説明は下記の通りである。ポリオールAは、グリセリン開始の三官能性プロピレンオキサイドPO系ポリオールであり、336の当量及び167のヒドロキシル価を有し、TheDowChemicalCompanyからVORANOL登録商標3150の商品名で市販されている。ポリオールBは、グリセリン開始の三官能性ポリオキシエチレン-ポリオキシプロピレン混合供給ポリオール8重量EOであり、約994の当量及び56のヒドロキシル価を有し、TheDowChemicalCompanyからVORANOL登録商標3010ポリオールの商品名で入手できる。ポリオールCは、スクロース/グリセリンで開始する6.9官能性のエチレンオキサイドとプロピレンオキサイドのランダムコポリマーであり、70を上回るエチレンオキサイドを含み、約1800の当量及び31のヒドロキシル価を有し、TheDowChemicalCompanyからVORANOL登録商標4053ポリオールの商品名で市販されている。ポリオールDは、グリセリン開始の三官能性236当量全プロピレンオキサイドポリエーテルポリオールであり、238のヒドロキシル価を有し、TheDowChemicalCompanyからVORANOL登録商標2070ポリオールの商品名で市販されている。ポリオールEは、グリセリン開始の三官能性EO系ポリオールであり、338の当量を有する。ポリオールFは、ポリプロピレンオキサイド-共-エチレンオキサイドモノールであり、約520の当量を有し、TheDowChemicalCompanyからUCON商標50-HB-100の商品名で市販されている。モノールAはブタノール開始の単官能性ブチレンオキサイドBO系モノールであり、4,400の当量を有する。モノールBはブタノール開始の単官能性BO系モノールであり、11エチレンオキサイドキャッピング及び4,400の当量を有する。界面活性剤Aは粘弾性MDI発泡体用に使用されるシリコーン界面活性剤であり、ポリシロキサン-ポリオキシアルキレンから成り、MomentivePerformanceMaterialsからNIAX商標L-618界面活性剤として市販されている。触媒Aは、ビスN,Nジメチルアミノエチルエーテルを含むジプロピレングリコールの70/30混合物であり、AirProductsandChemicals,Incから入手できるDABCO登録商標BL-11触媒として市販されている。触媒Bはトリエチレンジアミンを含むジプロピレングリコールの33/67混合物であり、AirProductsandChemicalsからDABCO33LV登録商標として市販されている。触媒Cはオクタン酸第一スズ触媒であり、AirProductsandChemicalsからDABCO商標T-9として市販されている。イソシアネートAは2,4-及び2,6-トルエンジイソシアネートの80/20混合物であり、VORANATE商標T-80としてTHEDOWCHEMICALCOMPANYから市販されている。イソシアネートBは約2.3の官能基性をもつ高分子MDIであり、PAPI商標94としてTHEDOWCHEMICALCOMPANYから市販されている。イソシアネートCは約2.2の官能基性をもつ高分子MDIであり、PAPI商標PB-219としてTHEDOWCHEMICALCOMPANYから市販されている。試験方法他に明記しない限り、発泡体の特性はASTMD3574により測定する。本研究の試料は、透明プラスチックフィルムライニングで裏打ちされた38cm×38cm×24cmの木箱を用いるボックス発泡により製造した。高剪断16ピン4ピンがそれぞれ4半径方向にあるミキサーを高回転速度で使用した。ピンミキサー頭部は、ピンの末端が1ガロン円筒形混合カップの壁と1cm離れるように設計された。ポリオール成分は1ガロン円筒形混合カップで直接検量した。他の添加剤は、風袋の重さを量ったシリンジで検量し、スズ触媒を除いて1ガロンカップに添加した。イソシアネート成分を計量し、さらに攪拌することなくトリポアtripourに移した。配合物の成分は、スズ触媒及びイソシアネートを除いて、まず15秒間2,400rpmで混合した。次いで、オクタン酸第一スズ触媒を添加し、即座にもう15秒間2,400rpm混合した。最後に、イソシアネートを混合物に添加し、即座にもう3秒間混合した3,000rpm。全混合物はプラスチックフィルムで裏打ちされた箱に注いだ。発泡blowoff時間は最終混合段階イソシアネートの添加段階が開始する時点から測定した。発泡が完了した時点で、発泡体はさらに1週間硬化させた。発泡試料壁を廃棄し、残りの試料は機械的及び化学的分析で特性決定した。ポリウレタン発泡体の製造に使用した配合物は、表1、表3、及び表4で提供する。発泡試料はASTMD3574に従って特性決定した。製造した発泡体の機械的特性は表2、表3、及び表4で提供する。表1は、2系列の試料である系列AA00,A05,A10及び系列BA00,A05,A10について調査した配合物を記載し、表2は該配合物で観察された機械的特性を示す。表2で示す結果は、十分量のブチレンオキサイドの使用が製造された発泡体の圧縮永久歪みを改善することを立証する。比較実施例はA00及びB00と表示し、両方ともブチレンオキサイド系モノールモノールA又はモノールBを含まない。A05も比較実施例である。本明細書に記載する実施形態の配合物は、A10、B05、及びB10と表示する。系列Aの配合物はポリオール定数の相対比率を保持しないため、もう1つの系列である系列Bを試験した。系列Bについて表1に示すように、ポリオールA及びポリオールBは約45から9の質量比で存在し、ポリオールCは全ポリオール100当たり約36部で固定される。表2において、A10、B05、及びB10の90の圧縮永久歪み特性について改善が観察される。表3は実施例1-12の配合物及び90圧縮永久歪み結果を示す。ブチレンオキサイド系モノールモノールA又はモノールBを含まない比較実施例は、1、8、及び10と表示する。表3はポリオールC高EWセル開放剤ポリオールをEO-リッチポリオールとして使用する配合物を示す。表4は実施例13~20の配合物及び90圧縮永久歪み結果を示す。ブチレンオキサイドモノールを含まない比較実施例は、13、14、及び16と表示する。表4はポリオールE低当量全EOトリオールを使用する配合物を示す。表3の結果は、妥当な90圧縮永久歪み15以下が高当量EO-リッチポリオールEW=1795では全ポリオールの100ポリオール当たり29部pphpから50pphpの量で、BO-リッチポリエーテルモノールでは、2pphp以上で得られることを立証する。EO-リッチポリオールが約32pphpから約40pphpで存在しBO-リッチモノールが2pphp以上で存在する範囲がより好ましい。表4の結果は、妥当な90圧縮永久歪みが低当量EO-リッチポリオールEW=338では20pphp以上の量で、BO-リッチポリエーテルモノールでは0.5pphp以上で得られることを立証する。EO-リッチポリオールが28pphp以上の量で存在しBO-リッチモノールが2pphp以上で存在する範囲がより好ましい。上記は本発明の実施形態を対象にしているが、本発明の他のさらなる実施形態が本発明の基本的範囲から逸脱することなく考案されてもよい。"